【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
ポリエステルポリマー；並びに
ポリエステル組成物の総重量に対して、０．５〜１，０００ｐｐｍの量で前記ポリエステルポリマー中に分散された１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を含んでなる再加熱性が改善されたポリエステル組成物。
【請求項２】
前記の１種又はそれ以上の遷移金属化合物の粒子が、前記ポリエステル組成物の総重量に対して、５〜２５０ｐｐｍの量で存在する請求項１に記載のポリエステル組成物。
【請求項３】
前記の１種又はそれ以上の遷移金属化合物が窒化チタン、窒化バナジウム、窒化ジルコニウム、窒化タンタル、硼化チタン、硼化ジルコニウム又は炭化バナジウムの１種又はそれ以上を含む請求項１に記載のポリエステル組成物。
【請求項４】
前記の１種又はそれ以上の遷移金属化合物が窒化チタンを含む請求項１に記載のポリエステル組成物。
【請求項５】
前記の１種又はそれ以上の遷移金属化合物が窒化バナジウムを含む請求項１に記載のポリエステル組成物。
【請求項６】
前記の１種又はそれ以上の遷移金属化合物が窒化ジルコニウムを含む請求項１に記載のポリエステル組成物。
【請求項７】
前記の１種又はそれ以上の遷移金属化合物が窒化タンタルを含む請求項１に記載のポリエステル組成物。
【請求項８】
前記の１種又はそれ以上の遷移金属化合物が硼化チタンを含む請求項１に記載のポリエステル組成物。
【請求項９】
前記の１種又はそれ以上の遷移金属化合物が硼化ジルコニウムを含む請求項１に記載のポリエステル組成物。
【請求項１０】
前記の１種又はそれ以上の遷移金属化合物が炭化バナジウムを含む請求項１に記載のポリエステル組成物。
【請求項１１】
前記ポリエステル組成物が成形品の形態である請求項１に記載のポリエステル組成物。
【請求項１２】
前記粒子がスパン（Ｓ）が０．０１〜２である粒度分布を有する請求項１に記載のポリエステル組成物。
【請求項１３】
ポリ（エチレンテレフタレート）残基がその少なくとも９０重量％を構成するポリエステルポリマー；並びに
ポリエステル組成物の総重量に対して、０．５〜１，０００ｐｐｍの量で前記ポリエステルポリマー中にランダムに分散された１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を含んでなる再加熱性が改善された飲料ボトルプレフォームであって、
前記飲料ボトルプレフォームが、赤外線エネルギーの存在下で、所定の時間内に、このような粒子を有さない飲料ボトルプレフォームよりも高い温度まで再加熱され、且つ前記飲料ボトルプレフォームが−０．８〜＋２．５のｂ*値及び７０又はそれ以上のプレフォームＬ*値を有する飲料ボトルプレフォーム。
【請求項１４】
ジカルボン酸ジエステルをジオールとエステル交換するか、又はジカルボン酸をジオールで直接エステル化して、１種又はそれ以上のポリエステルモノマー又はポリエステルオリゴマーを得ることを含むエステル化工程；
前記の１種又はそれ以上のポリエステルモノマー又はポリエステルオリゴマーを、重縮合触媒の存在下で、重縮合反応において反応させて、０．５０〜１．１ｄＬ／ｇのＩｔ．Ｖ．を有するポリエステルポリマーを生成させることを含む重縮合工程；
前記溶融ポリエステルポリマーを粒子へと固化させる粒状化工程；
前記固化ポリマーを０．７０〜１．２ｄＬ／ｇのＩｔ．Ｖ．まで重合させる任意の固相化工程；並びに
１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を前記ポリマー中に、ポリエステル組成物の総重量に対して、０．５〜１，０００ｐｐｍの量で添加し且つ分散させる粒子添加工程（この粒子添加工程は前記工程のいずれかの前、間又は後において行う）
を含んでなるポリエステル組成物の製造方法。
【請求項１５】
前記の１種又はそれ以上の遷移金属化合物の粒子を、液体又は固体キャリヤー中のポリマーに、添加し且つ分散させる請求項１４に記載の方法。
【請求項１６】
前記方法が、前記固相化工程の後に、成形工程を更に含み、前記成形工程が得られた固体ポリマーを溶融及び押出して、１種又はそれ以上の遷移金属化合物の粒子が内部に分散された成形品を得ることを含む請求項１４に記載の方法。
【請求項１７】
前記粒子添加工程を、前記固相化工程の間又は後であって且つ前記成形工程の前に、行う請求項１６に記載の方法。
【請求項１８】
前記粒子添加工程を、前記重縮合工程の前又は間に、実施する請求項１４に記載の方法。
【請求項１９】
前記粒子添加工程を、前記粒状化工程の前又は間に、実施する請求項１４に記載の方法。
【請求項２０】
前記粒子添加工程を、前記固相化工程の前又は間に、実施する請求項１４に記載の方法。
【請求項２１】
前記粒子添加工程を、前記成形工程の前又は間に、実施する請求項１６に記載の方法。
【請求項２２】
前記ジカルボン酸がテレフタル酸を含む請求項１４に記載の方法。
【請求項２３】
前記ジカルボン酸ジエステルがテレフタル酸ジメチルを含む請求項１４に記載の方法。
【請求項２４】
前記ジオールがエチレングリコールを含む請求項１４に記載の方法。
【請求項２５】
１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を含むコンセントレートポリエステル組成物を、未使用ポリエステルポリマーを製造するための溶融相プロセスに添加して、ポリエステル組成物の重量に基づき、１〜１００ｐｐｍの前記粒子を有するポリエステル組成物を得ることを含んでなるポリエステル組成物の製造方法。
【手続補正２】
【補正対象書類名】明細書
【補正対象項目名】０１４６
【補正方法】変更
【補正の内容】
【０１４６】
例７
再加熱添加剤として炭化バナジウム（ＶＣ）を用い且つ１３、２８及び８６ｐｐｍのポリマー中最終濃度を用いた以外は、例１の操作に従った。ＶＣサンプルは、Ａｌｄｒｉｃｈ  Ｃｈｅｍｉｃａｌ  Ｃｏｍｐａｎｙから入手し（カタログ番号３３，６３２−７；ＣＡＳ番号１２０７０−１０−９）、１．５〜２μｍの表示粒度を有していた。ＶＣに関する再加熱及び色の結果は、表Ｉにエントリー２５〜２８として示した。これらの結果は、ＶＣ粒子がＰＥＴの再加熱速度の増加において有効であることを示している。いずれの場合にも、ＶＣ粒子を含むＰＥＴ組成物は、添加剤を含まない対照サンプルよりも高いＲＨＩ値を有していた。
以下に本発明の態様を列挙する。
態様１．ポリエステルポリマー；並びに
ポリエステル組成物の総重量に対して、約０．５ｐｐｍ〜約１，０００ｐｐｍの量で前記ポリエステルポリマー中に分散された１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を含んでなる再加熱性が改善されたポリエステル組成物。
態様２．前記の１種又はそれ以上の遷移金属化合物の粒子が、前記ポリエステル組成物の総重量に対して、１ｐｐｍ〜７５０ｐｐｍの量で存在する態様１に記載のポリエステル組成物。
態様３．前記の１種又はそれ以上の遷移金属化合物の粒子が、前記ポリエステル組成物の総重量に対して、５ｐｐｍ〜５００ｐｐｍの量で存在する態様１に記載のポリエステル組成物。
態様４．前記の１種又はそれ以上の遷移金属化合物の粒子が、前記ポリエステル組成物の総重量に対して、５〜２５０ｐｐｍの量で存在する態様１に記載のポリエステル組成物。
態様５．前記の１種又はそれ以上の遷移金属化合物が窒化チタン、窒化バナジウム、窒化ジルコニウム、窒化タンタル、硼化チタン、硼化ジルコニウム又は炭化バナジウムの１種又はそれ以上を含む態様１に記載のポリエステル組成物。
態様６．前記の１種又はそれ以上の遷移金属化合物が窒化チタンを含む態様１に記載のポリエステル組成物。
態様７．前記の１種又はそれ以上の遷移金属化合物が窒化バナジウムを含む態様１に記載のポリエステル組成物。
態様８．前記の１種又はそれ以上の遷移金属化合物が窒化ジルコニウムを含む態様１に記載のポリエステル組成物。
態様９．前記の１種又はそれ以上の遷移金属化合物が窒化タンタルを含む態様１に記載のポリエステル組成物。
態様１０．前記の１種又はそれ以上の遷移金属化合物が硼化チタンを含む態様１に記載のポリエステル組成物。
態様１１．前記の１種又はそれ以上の遷移金属化合物が硼化ジルコニウムを含む態様１に記載のポリエステル組成物。
態様１２．前記の１種又はそれ以上の遷移金属化合物が炭化バナジウムを含む態様１に記載のポリエステル組成物。
態様１３．前記ポリエステルポリマーがポリエチレンテレフタレートを含む態様１に記載のポリエステル組成物。
態様１４．前記ポリエステル組成物が飲料ボトルプレフォームの形態である態様１に記載のポリエステル組成物。
態様１５．前記ポリエステル組成物が飲料ボトルの形態である態様１に記載のポリエステル組成物。
態様１６．前記ポリエステル組成物が成形品の形態である態様１に記載のポリエステル組成物。
態様１７．前記ポリエステルポリマーが連続相を含み、且つ前記の１種又はそれ以上の遷移金属化合物の粒子がその連続相内部に分散されている態様１に記載のポリエステル組成物。
態様１８．前記の１種又はそれ以上の遷移金属化合物の粒子が、前記ポリエステル組成物の総重量に対して、約５ｐｐｍ〜約５００ｐｐｍの量で存在し、且つ前記粒子が、赤外線エネルギーの存在下で、所定の時間内に、このような粒子を含まない場合よりも高い温度まで再加熱されるポリエステル組成物を提供する態様１に記載のポリエステル組成物。
態様１９．前記組成物が７０又はそれ以上のプレフォームＬ*及び約−０．８〜約＋２．５のｂ*値を有する飲料ボトルプレフォームの形態である態様１に記載のポリエステル組成物。
態様２０．前記の１種又はそれ以上の遷移金属化合物の粒子が１種又はそれ以上の遷移金属化合物が被覆された粒子を含む態様１に記載のポリエステル組成物。
態様２１．前記の１種又はそれ以上の遷移金属化合物の粒子が１種又はそれ以上の遷移金属化合物の中空球を含む態様１に記載のポリエステル組成物。
態様２２．前記の１種又はそれ以上の遷移金属化合物の粒子が１種又はそれ以上の遷移金属化合物を、前記粒子の総重量に対して、少なくとも９０重量％の量で含む態様１に記載のポリエステル組成物。
態様２３．前記の１種又はそれ以上の遷移金属化合物の粒子が元素の形態の１種又はそれ以上の遷移金属を更に含む態様１６に記載のポリエステル組成物。
態様２４．前記粒子がスパン（Ｓ）が０〜約１０である粒度分布を有する態様１に記載のポリエステル組成物。
態様２５．前記粒子がスパン（Ｓ）が０．０１〜２である粒度分布を有する態様１に記載のポリエステル組成物。
態様２６．ポリ（エチレンテレフタレート）残基がその少なくとも９０重量％を構成するポリエステルポリマー；並びに
ポリエステル組成物の総重量に対して、約０．５ｐｐｍ〜約１，０００ｐｐｍの量で前記ポリエステルポリマー中にランダムに分散された１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を含んでなる再加熱性が改善された飲料ボトルプレフォームであって、
前記飲料ボトルプレフォームが、赤外線エネルギーの存在下で、所定の時間内に、このような粒子を有さない飲料ボトルプレフォームよりも高い温度まで再加熱され、且つ前記飲料ボトルプレフォームが約−０．８〜約＋２．５のｂ*値及び７０又はそれ以上のプレフォームＬ*値を有する飲料ボトルプレフォーム。
態様２７．ジカルボン酸ジエステルをジオールとエステル交換するか、又はジカルボン酸をジオールで直接エステル化して、１種又はそれ以上のポリエステルモノマー又はポリエステルオリゴマーを得ることを含むエステル化工程；
前記の１種又はそれ以上のポリエステルモノマー又はポリエステルオリゴマーを、重縮合触媒の存在下で、重縮合反応において反応させて、約０．５０ｄＬ／ｇ〜約１．１ｄＬ／ｇのＩｔ．Ｖ．を有するポリエステルポリマーを生成させることを含む重縮合工程；
前記溶融ポリエステルポリマーを粒子へと固化させる粒状化工程；
前記固化ポリマーを約０．７０ｄＬ／ｇ〜約１．２ｄＬ／ｇのＩｔ．Ｖ．まで重合させる任意の固相化工程；並びに
１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を前記ポリマー中に、ポリエステル組成物の総重量に対して、約０．５ｐｐｍ〜約１，０００ｐｐｍの量で添加し且つ分散させる粒子添加工程（この粒子添加工程は前記工程のいずれかの前、間又は後において行う）
を含んでなるポリエステル組成物の製造方法。
態様２８．前記の１種又はそれ以上の遷移金属化合物の粒子を、液体又は固体キャリヤー中のポリマーに、添加し且つ分散させる態様２７に記載の方法。
態様２９．前記の１種又はそれ以上の遷移金属化合物の粒子を、脂肪酸エステル、エトキシル化脂肪酸エステル、パラフィン系石油、パラフィンワックス、カルナバワックス、多価アルコール、多価アミン、シリコーン油、水素化ひまし油、水素化トウゴマ種子油、ペンタエリスリトールのステアリン酸エステル、大豆油又はエトキシル化アルコールの１種又はそれ以上を含むキャリヤー中のポリマーに添加し且つ分散させる態様２８に記載の方法。
態様３０．前記方法が、前記固相化工程の後に、二次成形工程を更に含み、前記二次成形工程が得られた固体ポリマーを溶融及び押出して、１種又はそれ以上の遷移金属化合物の粒子が内部に分散された二次成形品を得ることを含む態様２７に記載の方法。
態様３１．前記粒子添加工程を、前記固相化工程の間又は後であって且つ前記二次成形工程の前に、行う態様３０に記載の方法。
態様３２．前記粒子添加工程が、前記二次成形工程の前又は間に、１種又はそれ以上の遷移金属化合物の粒子を熱可塑性コンセントレートとして添加することを含み、前記熱可塑性コンセントレートが前記粒子を、前記熱可塑性コンセントレートの重量に対して、約１００ｐｐｍ〜約５，０００ｐｐｍの量で含む態様２７に記載の方法。
態様３３．前記粒子添加工程を、前記重縮合工程の前又は間に、実施する態様２７に記載の方法。
態様３４．前記粒子添加工程を、前記粒状化工程の前又は間に、実施する態様２７に記載の方法。
態様３５．前記粒子添加工程を、前記固相化工程の前又は間に、実施する態様２７に記載の方法。
態様３６．前記粒子添加工程を、前記二次成形工程の前又は間に、実施する態様３０に記載の方法。
態様３７．前記の１種又はそれ以上の遷移金属化合物の粒子を、液体又は固体キャリヤー中のポリマーに、添加し且つ分散させる態様３６に記載の方法。
態様３８．前記の１種又はそれ以上の遷移金属化合物の粒子を、脂肪酸エステル、エトキシル化脂肪酸エステル、パラフィン系石油、パラフィンワックス、カルナバワックス、多価アルコール、多価アミン、シリコーン油、水素化ひまし油、水素化トウゴマ種子油、ペンタエリスリトールのステアリン酸エステル、大豆油又はエトキシル化アルコールの１種又はそれ以上を含むキャリヤー中のポリマーに、添加し且つ分散させる態様３６に記載の方法。
態様３９．前記ジカルボン酸がテレフタル酸を含む態様２７に記載の方法。
態様４０．前記ジカルボン酸ジエステルがテレフタル酸ジメチルを含む態様２７に記載の方法。
態様４１．前記ジオールがエチレングリコールを含む態様２７に記載の方法。
態様４２．前記ジカルボン酸がナフタレンジカルボン酸を含む態様２７に記載の方法。
態様４３．前記ジカルボン酸が芳香族ジカルボン酸を含む態様２７に記載の方法。
態様４４．前記熱可塑性コンセントレートが、熱可塑性コンセントレートの重量に基づき、約０．１５重量％から約３５重量％までの範囲の量の１種又はそれ以上の遷移金属化合物の粒子；及び
熱可塑性コンセントレートの重量に基づき、少なくとも６５重量％の量の熱可塑性ポリマーを含む態様３２に記載の方法。
態様４５．前記熱可塑性ポリマーがポリエステル、ポリオレフィン又はポリカーボネートの１種又はそれ以上を含む態様４４記載の方法。
態様４６．溶融又は固体バルクポリエステル及び１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を含む液体、溶融又は固体ポリエステルコンセントレート組成物をプレフォーム製造機械に供給して、ポリエステルプレフォームの重量に基づき、約５ｐｐｍ〜約５００ｐｐｍの前記粒子を有するプレフォームを得ることを含んでなるポリエステルプレフォームの製造方法。
態様４７．前記粒子が、前記コンセントレート組成物中に、少なくとも０．１５重量％の量で存在する態様４６に記載の方法。
態様４８．前記コンセントレートポリエステルポリマーが前記バルクポリエステルポリマーと同一の残基を含む態様４７に記載の方法。
態様４９．前記バルクポリエステル及びポリエステルコンセントレートを別の流れで前記プレフォーム製造機械に供給する態様４６に記載の方法。
態様５０．前記コンセントレートポリエステルが使用済み再生ポリエステルを含む態様４６に記載の方法。
態様５１．１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子を含むコンセントレートポリエステル組成物を、未使用ポリエステルポリマーを製造するための溶融相プロセスに添加して、ポリエステル組成物の重量に基づき、約１ｐｐｍ〜約１００ｐｐｍの前記粒子を有するポリエステル組成物を得ることを含んでなるポリエステル組成物の製造方法。
態様５２．前記ポリエステルコンセントレートを、溶融相がポリエステルコンセントレートのＩｔ．Ｖ．の＋／−０．２  Ｉｔ．Ｖ．単位以内であるＩｔ．Ｖ．を有する場合に、溶融相に添加する態様５１に記載の方法。
態様５３．溶融又は固体バルクポリエステル及びキャリヤーと１種又はそれ以上の遷移金属化合物（これらの遷移金属化合物はチタン、バナジウム、ジルコニウム、ニオブ、ハフニウム及びタンタルから選ばれた遷移金属元素と硼素、炭素及び窒素から選ばれた非金属元素との二成分化合物である）の粒子とを含むキャリヤー混合物をプレフォーム製造機械に供給して、ポリエステルプレフォームの重量に基づき、約５ｐｐｍ〜約５００ｐｐｍの前記粒子を有するプレフォームを得ることを含んでなるポリエステルプレフォームの製造方法。
態様５４．前記キャリヤーが脂肪酸エステル、エトキシル化脂肪酸エステル、パラフィン系石油、パラフィンワックス、カルナバワックス、多価アルコール、多価アミン、シリコーン油、水素化ひまし油、水素化トウゴマ種子油、ペンタエリスリトールのステアリン酸エステル、大豆油又はエトキシル化アルコールのうち１種又はそれ以上を含む態様５３に記載の方法。